(57)【要約】【課題】太陽電池、陰極線ルミネッセンス、高密度光記録材料、レーザーダイオード等への応用が期待されるカドミウム内含硫化亜鉛カドミウムナノケーブルおよび硫化亜鉛カドミウムナノチューブの製造方法を提供する。【解決手段】水蒸気を含んだ窒素ガスをグラファイト粉末とグラファイト繊維に通じながら加熱するとともに、硫化亜鉛粉末と硫化カドミウム粉末の混合物を加熱することにより、カドミウム内含硫化亜鉛カドミウムナノケーブルおよび硫化亜鉛カドミウムナノチューブを製造する。【選択図】  図１
2005046927.tif 000002
【特許請求の範囲】
【請求項１】
蒸留水に窒素ガスを吹き込むことにより生じる水蒸気を含んだ窒素ガス気流を通じながら、グラファイト粉末とグラファイト繊維を１３００〜１７００℃に加熱し、硫化亜鉛粉末と硫化カドミウム粉末の混合物を１０００〜１３００℃に加熱することを特徴とするカドミウム内含硫化亜鉛カドミウムナノケーブルおよび硫化亜鉛カドミウムナノチューブの製造方法。
【請求項２】
加熱時間が０．５〜３時間であることを特徴とする請求項１記載のカドミウム内含硫化亜鉛カドミウムナノケーブルおよび硫化亜鉛カドミウムナノチューブの製造方法。
【発明の詳細な説明】
【０００１】
【発明の属する技術分野】
本発明は、三成分系の半導体材料であるカドミウム内含硫化亜鉛カドミウムナノケーブルおよび硫化亜鉛カドミウムナノチューブの製造方法に関する。さらに詳しくは、太陽電池、低電圧陰極線ルミネッセンス、高密度光記録材料、青色あるいは紫外線レーザーダイオードなどの分野で広く応用されている硫化亜鉛カドミウム系ナノ構造物の製造方法に関する。
【０００２】
【従来の技術】
二次元の硫化亜鉛カドミウムの薄膜は、ＣＶＤ法、分子線エピタキシー、ゾル−ゲル法、加熱蒸発法などの種々の方法によって製造されている（たとえば、非特許文献１〜４参照。）。また、ゼロ次元の硫化亜鉛ナノ粒子は、高温反応や化学的還元法等により製造されている（たとえば、非特許文献５、６参照。）。
【０００３】
【非特許文献１】
「Ａ．Ｍ．Ｓａｌｅｍ，アプライド・フィジックスＡ」（Ａｐｐｌ．Ｐｈｙｓ．Ａ）７４巻、２０５頁、２００２年
【非特許文献２】
Ｊ．Ｔｏｒｒｅｓ，ほか、「シン・ソリッド・フィルムス」（Ｔｈｉｎ  Ｓｏｌｉｄ  Ｆｉｌｍｓ）２０７巻、２３１頁、１９９２年
【非特許文献３】
Ｄ．Ｓ．Ｂｏｙｌｅ，ほか、「ジャーナル・オブ・マテリアル・ケミストリー」（Ｊ．Ｍａｔｅｒ．Ｃｈｅｍ．）１０巻、２４３９頁、２０００年
【非特許文献４】
Ｔ．Ｅｄａｍｕｒａ，ほか、「ジャーナル・オブ・マテリアル・サイエンス・レターズ」（Ｊ．Ｍａｔｅｒ．Ｓｃｉ．Ｌｅｔｔ．）１４巻、８８９頁、１９９５年
【非特許文献５】
Ｐ．Ｊ．Ｓｅｂａｓｔｉａｎ，ほか、「シン・ソリッド・フィルムス」（Ｔｈｉｎ  Ｓｏｌｉｄ  Ｆｉｌｍｓ）２８７巻、１３０頁、１９９６年
【非特許文献６】
Ｗ．Ｗａｎｇ，ほか、「ケミストリー・オブ・マテリアルズ」（Ｃｈｅｍ．Ｍａｔｅｒ．）１４巻、３０２８頁、２００２年
【０００４】
【発明が解決しようとする課題】
一次元のナノ構造物は、色々なナノデバイスを作製するのに有用であるため、その研究は年々、活発になってきている。しかし、一次元の硫化亜鉛カドミウムナノ構造物に関しては、まだ知られていない。本発明は、一次元のカドミウム内含硫化亜鉛カドミウムナノケーブルおよび硫化亜鉛カドミウムナノチューブの製造方法を提供することを解決すべき課題としている。
【０００５】
【課題を解決するための手段】
蒸留水に窒素ガスを吹き込むことにより生じる水蒸気を含んだ窒素ガス気流をグラファイト粉末とグラファイト繊維に通じながら、１３００〜１７００℃に加熱し、硫化亜鉛粉末と硫化カドミウム粉末の混合物を１０００〜１３００℃に加熱することにより、石英基板にカドミウム内含硫化亜鉛カドミウムナノケーブルおよび硫化亜鉛カドミウムナノチューブを堆積させる。
【０００６】
【発明の実施の形態】
グラファイト粉末とグラファイト繊維を、蒸留水に窒素ガスを吹き込んで生じる窒素ガスと水蒸気の混合気流中で、１３００〜１７００℃に加熱する。このとき、流量は窒素ガスが、１．５Ｌ／ｍｉｎで、水蒸気は０．３Ｌ／ｍｉｎ程度である。一方、硫化亜鉛粉末と硫化カドミウム粉末の混合物を１０００〜１３００℃に加熱する。上記の化合物の加熱温度は、上記記載の範囲が好ましい。これ以上の温度に上げても反応速度の著しい向上はない。また、これ以下の温度では、反応が十分に進行しない。反応時間は０．５〜３時間が望ましい。反応性の点からこれ以上の時間は必要ない。３０分以下だと、反応が完結しない。
【０００７】
上記原料であるグラファイト粉末とグラファイト繊維の重量比は１：１〜２：１程度であり、硫化亜鉛粉末と硫化カドミウム粉末の重量比は１：１〜１：２程度である。硫化カドミウムの重量が硫化亜鉛と同じかあるいは多く用いる理由は硫化カドミウムのほうが硫化亜鉛よりも蒸発速度が早いためである。上記の反応は高周波誘導加熱炉の中で行われるが、生成物は石英管壁に灰色の粉末として堆積する。
【０００８】
【実施例】
次に、実施例を示して、さらに詳しく本発明について説明する。
和光純薬（株）製のグラファイト粉末（純度９９．９９％）１．０ｇと同社製のグラファイト繊維（純度９９．９９％）１．０ｇをグラファイト製のるつぼに入れ、グラファイト製のサセプターに取り付けて、高周波誘導加熱炉中に設置した。一方、シグマ・アルドリッチ社製の硫化亜鉛粉末（純度９９．９％）０．５ｇと同社製の硫化カドミウム（純度９９．９％）０．５ｇの混合物をグラファイト製のるつぼに入れて、上記のグラファイト粉末とグラファイト繊維の入ったるつぼの上方に離して配置した。蒸留水に窒素ガスを吹き込むことにより生じる水蒸気を含んだ窒素ガス気流を１．５Ｌ／ｍｉｎの流速で、グラファイト粉末およびグラファイト繊維に通じた。グラファイト粉末とグラファイト繊維を１６００℃に、硫化亜鉛粉末と硫化カドミウム粉末の混合物を１２００℃に加熱した。この温度で２時間加熱を続けた後、室温に冷却した。生成物として石英管壁に灰色の粉末が堆積した。
【０００９】
図１ａに、生成物のうちの１本を透過型電子顕微鏡を用いて観察した写真を示した。生成したナノケーブルは長さが数マイクロメートルで、直径が約１００ナノメートルで、そのうちのコアの直径は約９０ナノメートルで、鞘の厚さは約８ナノメートルであることが確認された。
【００１０】
図１ｂに、ナノケーブルの半径方向の中心部を測定したＸ線エネルギー拡散スペクトルを示したが、その化学組成はカドミウムからなることが分かった。なお、この図で亜鉛と硫黄のピークが少量見られるが、これは外側の鞘の部分からのピークに由来している。図１ｂの挿入図には、ナノケーブルの鞘の部分のＸ線エネルギー拡散スペクトルを示したが、その化学組成は亜鉛、カドミウム、硫黄からなることが分かった。
【００１１】
ナノケーブルの高分解能透過型電子顕微鏡像と電子線回折パターンを調べた結果、コアを構成するカドミウムも、鞘を構成する硫化亜鉛カドミウムもいずれも単結晶であり、コアの部分は、格子定数ａ＝０．３０ｎｍ、ｃ＝０．５６ｎｍを有する六方晶であった。また、鞘の部分の格子定数はａ＝０．３９ｎｍ、ｃ＝０．６４ｎｍで、同じく六方晶構造であり、その化学組成の原子比は、Ｚｎ０．７８Ｃｄ０．２２Ｓからなっていることが確認された。
【００１２】
生成物の一端が開口しているチューブ状物の透過型電子顕微鏡像を調べた結果、直径が約８０ナノメートルで、壁の厚さが約８ナノメートルであることが分かった。このナノチューブは、カドミウム内含硫化亜鉛カドミウムナノケーブルからコアの構成成分であるカドミウムが蒸発して形成されたものと考えられる。このナノチューブは電子線回折パターンから六方晶系のＺｎ０．７８Ｃｄ０．２２Ｓであることが分かった。
【００１３】
このカドミウム内含硫化亜鉛カドミウムナノケーブルの陰極線ルミネッセンスを２０Ｋで測定した結果を図２に示した。この結果から、このナノケーブルは約４９０ｎｍに発光ピークがあることが分かった。
【００１４】
【発明の効果】
本発明により、太陽電池、陰極線ルミネッセンス、高密度光記録材料、レーザーダイオードなどへの応用が期待されるカドミウム内含硫化亜鉛カドミウムナノケーブルおよび硫化亜鉛カドミウムナノチューブの製造が可能となった。
【図面の簡単な説明】
【図１】図１ａは、カドミウム内含硫化亜鉛カドミウムナノケーブルの透過型電子顕微鏡像の図面代用写真である。図１ｂは、カドミウム内含硫化亜鉛カドミウムナノケーブルのコア部のカドミウムのＸ線エネルギー拡散スペクトルの図である。図１ｂの挿入図は、カドミウム内含硫化亜鉛カドミウムナノケーブルの鞘の部分の硫化亜鉛カドミウムのＸ線エネルギー拡散スペクトルの図である。
【図２】カドミウム内含硫化亜鉛カドミウムナノケーブルの陰極線ルミネッセンスを測定した図である。
【図１】
2005046927.tif 000003
【図２】
2005046927.tif 000004